(57)【特許請求の範囲】
【請求項１】
少なくとも１種の親水性基が直接又は他の原子団を介して結合している自己分散型顔料、アンモニウムイオン、並びに、（Ａ）ポリオキシエチレンモノアルキルエーテル及びポリオキシエチレンとポリオキシプロピレンとのブロック共重合体からなる群から選ばれる非イオン系界面活性剤、及び／又は、（Ｂ）平均分子量６００乃至２，０００のポリエチレングリコール、炭素数６のα，ω−アルカンジオール、及びイミダゾリジノン誘導体からなる群から選ばれる化合物、を含有してなる第１のインクと、
顔料、酸価が１６０ｍｇＫＯＨ／ｇ以下の樹脂、及びアルカリ金属イオンを含有してなる第２のインクと、を有することを特徴とするインクセット。
【請求項２】
前記（Ｂ）の化合物が、炭素数６のα，ω−アルカンジオール及びイミダゾリジノン誘導体からなる群から選ばれる化合物である請求項１に記載のインクセット。
【請求項３】
前記炭素数６のα，ω−アルカンジオールが、１，６−ヘキサンジオール、２−メチル−１，５−ペンタンジオール、及び３−メチル−１，５−ペンタンジオールからなる群から選ばれるいずれかの化合物である請求項１又２に記載のインクセット。
【請求項４】
前記イミダゾリジノン誘導体が、エチレン尿素及びＮ，Ｎ'−ジメチルイミダゾリジノンから選ばれる請求項１乃至３のいずれか１項に記載のインクセット。
【請求項５】
前記第１のインクが、前記（Ａ）非イオン系界面活性剤及び前記（Ｂ）の化合物を共に含有してなる請求項１乃至４のいずれか１項に記載のインクセット。
【請求項６】
前記第１のインク中の、インク全質量を基準とした前記（Ａ）非イオン系界面活性剤の含有量（質量％）が、インク全質量を基準とした前記（Ｂ）の化合物の含有量（質量％）に対して、質量比率で、０．００５倍以上０．５倍以下である請求項５に記載のインクセット。
【請求項７】
前記第１のインク中の、インク全質量を基準とした前記アンモニウムイオンの濃度（ｍｏｌ／Ｌ）が、前記第２のインク中の、インク全質量を基準とした前記アルカリ金属イオンの濃度（ｍｏｌ／Ｌ）に対して、０．３３倍以上である請求項１乃至６のいずれか１項に記載のインクセット。
【請求項８】
前記ポリオキシエチレンモノアルキルエーテルが、炭素数１２乃至２２のアルキル基を有する請求項１乃至７のいずれか１項に記載のインクセット。
【請求項９】
前記ポリオキシエチレンモノアルキルエーテルが、ポリオキシエチレンセチルエーテルである請求項１乃至８のいずれか１項に記載のインクセット。
【請求項１０】
前記第１のインク及び前記第２のインクが、インクジェット用インクである請求項１乃至９のいずれか１項に記載のインクセット。
【請求項１１】
インクをインクジェット方式で吐出して記録媒体に記録を行うインクジェット記録方法において、使用するインクが、請求項１乃至１０のいずれか１項に記載のインクセットを構成するインクであることを特徴とするインクジェット記録方法。
【請求項１２】
インクを収容してなるインク収容部を備えたインクカートリッジにおいて、インク収容部に収容されているインクが、請求項１乃至１０のいずれか１項に記載のインクセットを構成するインクであることを特徴とするインクカートリッジ。
【請求項１３】
インクを収容してなるインク収容部と、インクを吐出するための記録ヘッドとを備えたインクジェット記録装置において、インク収容部に収容されているインクが、請求項１乃至１０のいずれか１項に記載のインクセットを構成するインクであることを特徴とするインクジェット記録装置。
【発明の詳細な説明】
【技術分野】
【０００１】
本発明は、インクセット、インクジェット記録方法、インクカートリッジ及びインクジェット記録装置に関する。
【背景技術】
【０００２】
インクジェット記録におけるインクは、一般には水溶性染料を水性媒体に溶解させた染料インクが広く用いられているが、近年では、染料に比べて耐水性や耐光性に優れた顔料を水性媒体に分散させてなる顔料インクも提供されている。顔料インクには、分散剤によって顔料を水性媒体に分散させてなるものや、顔料の表面に親水性基を結合して顔料を分散するタイプの自己分散型顔料を色材として用い、これを水性媒体に分散してなるものがある。
【０００３】
例えば、画像濃度が高く、さらには文字品位などにも優れることから、普通紙に文字や図形を記録する際に用いるブラックインクに自己分散型顔料を色材として選択することについての提案がある（特許文献１及び２参照）。
【０００４】
また、表面をコーティングした光沢紙などの特殊な記録媒体に画像を形成する際に用いる顔料インクには、耐擦過性や光沢性などを考慮し、樹脂を分散剤として用いて顔料を分散するタイプの樹脂分散型顔料を色材に用いることが有効であるとされている。さらに、近年では、記録媒体の種類によらずに良好な画像品位を得るために、顔料の分散方式がそれぞれに異なる、複数の顔料インクを併用することについての提案もある。例えば、樹脂分散型顔料を色材とする樹脂分散型顔料インクと、自己分散型顔料を色材とする自己分散型顔料インクと、の２種類をインクジェット記録装置に搭載して、画像を形成することが提案されている（特許文献３参照）。
【０００５】
【特許文献１】特開２０００−１９８９５５号公報
【特許文献２】特開２００１−０８９６８８号公報
【特許文献３】特開２００３−２１３１８０号公報
【発明の開示】
【発明が解決しようとする課題】
【０００６】
上記したような技術動向の中、本発明者らも、記録媒体の種類によらずに良好な画像品位を得ることを目的として、自己分散型顔料インクと樹脂分散型顔料インクの２種のインクを搭載したインクジェット記録装置を用いて様々な検討を行った。具体的には、形成した画像の画像品位、耐水性や耐擦過性の検討、また、当該記録装置における記録耐久性などについて検討を行った。検討の際、自己分散型顔料インクの色材には、親水性基として耐水性に優れた−ＣＯＯＮＨ4が顔料粒子表面に結合した自己分散型顔料を用いた。また、樹脂分散型顔料インクの色材には、水酸化カリウムで１当量に中和された酸価１６０ｍｇＫＯＨ／ｇ以下のアクリル系樹脂により顔料を分散した顔料分散体を用いた。
【０００７】
本発明者らは、上記のような２種のインクを用いての様々な検討を行う過程で、下記のような試験を行った。その結果、以下のような現象が起きることを新たに確認した。すなわち、各インクを用いて特定の画像を数百枚記録する記録耐久性の試験を行い、該記録耐久性試験前後における画像品位を、それぞれの時点で、各ノズルの状態を確認するためのノズルチェックパターンを記録し、得られた画像を観察することで調査した。上記における特定の画像とは、具体的には、Ａ４サイズの普通紙に形成した１２００ｄｐｉ×１２００ｄｐｉの記録密度に対して記録デューティを１５％としたベタ画像である。
【０００８】
その結果、各インクを単独でインクジェット記録装置に搭載して記録を行った場合には、上記の画像を数百枚記録しても、画像品位が低下するという現象は確認されなかった。しかし、前記自己分散型顔料インクと前記樹脂分散型顔料インクの２種のインクを共にインクジェット記録装置に搭載して、上記したような記録耐久性の試験を行うと、下記のような現象が起こることを確認した。すなわち、この場合には、自己分散型顔料インクを用いて記録したノズルチェックパターンにおいて、画像にヨレが発生するという現象を確認した。このヨレは、記録媒体へインクが付与される位置がずれることによって生じる現象（以下、「ヨレ現象」と呼ぶ）である。また、検討したインクの種類によっては、上記２種のインクを共にインクジェット記録装置に搭載した直後に、吸引回復動作を行っただけでも、このヨレ現象が起こる場合があることもあった。
【０００９】
そこで、本発明者らは、上記ヨレ現象を引き起こす要因を明らかにするために詳細な検討を行った。その結果、上記ヨレ現象は、樹脂分散型顔料インクに含有される樹脂の酸価が１６０ｍｇＫＯＨ／ｇ以下の場合に発生することを見出した。さらに、このヨレ現象は、以下に挙げる３つの条件が満たされた場合、より顕著に起こることもわかった。
【００１０】
１つ目の条件は、記録装置において、自己分散型顔料インクと上記の樹脂分散型顔料インクを吐出する各吐出口列の距離が近い場合である。具体的には、自己分散型顔料インクと樹脂分散型顔料インクを隣り合う吐出口列から吐出して、その後に吸引回復動作を行い、さらにノズルチェックパターンを記録するだけでもヨレ現象の発生が確認された。
【００１１】
２つ目の条件は、記録装置が、自己分散型顔料インクと上記の樹脂分散型顔料インクを吐出する各吐出口列を含む吐出口領域を、１つのキャップでキャッピングする構造となっている場合である。
【００１２】
３つ目の条件は、使用するインクのうちの、樹脂分散型顔料インク中に存在する、顔料に吸着していない樹脂（以下、「フリー樹脂」と呼ぶ）が多い場合である。
【００１３】
したがって、本発明の目的は、自己分散型顔料とアンモニウムイオンとを含有するインクと、顔料、特定の酸価の樹脂及びアルカリ金属イオンを含有するインクと、をインクジェット記録装置に搭載して画像を形成した場合に生じるヨレ現象を解明することにある。さらに、本発明の目的は、このヨレ現象の発生を抑制することができるインクセット、インクジェット記録装置、インクカートリッジ及びインクジェット記録装置を提供することにある。
【課題を解決するための手段】
【００１４】
上記目的は、以下の本発明によって達成される。すなわち、本発明は、少なくとも１種の親水性基が直接又は他の原子団を介して結合している自己分散型顔料、アンモニウムイオン、並びに、（Ａ）ポリオキシエチレンモノアルキルエーテル及びポリオキシエチレンとポリオキシプロピレンとのブロック共重合体からなる群から選ばれる非イオン系界面活性剤、及び／又は、（Ｂ）平均分子量６００乃至２，０００のポリエチレングリコール、炭素数６のα，ω−アルカンジオール、及びイミダゾリジノン誘導体からなる群から選ばれる化合物、を含有してなる第１のインクと、顔料、酸価が１６０ｍｇＫＯＨ／ｇ以下の樹脂、及びアルカリ金属イオンを含有してなる第２のインクと、を有することを特徴とするインクセットである。
【００１５】
本発明の別の形態は、インクをインクジェット方式で吐出して記録媒体に記録を行うインクジェット記録方法において、使用するインクが、上記のインクセットを構成するインクであることを特徴とするインクジェット記録方法である。
【００１６】
本発明の別の形態は、インクを収容してなるインク収容部を備えたインクカートリッジにおいて、インク収容部に収容されているインクが、上記のインクセットを構成するインクであることを特徴とするインクカートリッジである。
【００１８】
本発明の別の形態は、インクを収容してなるインク収容部と、インクを吐出するための記録ヘッドとを備えたインクジェット記録装置において、インク収容部に収容されているインクが、上記のインクセットを構成するインクであることを特徴とするインクジェット記録装置である。
【発明の効果】
【００１９】
本発明によれば、本発明で課題とする複数のインクを使用して画像を形成した際に生じるヨレ現象の発生を抑制できるインクセット、インクジェット記録装置、インクカートリッジ及びインクジェット記録装置が提供される。
【発明を実施するための最良の形態】
【００２０】
以下、好ましい実施の形態を挙げて、本発明を詳細に説明する。以下の説明で使用する第１のインクとは、少なくとも１種の親水性基が直接又は他の原子団を介して結合している自己分散型顔料と、アンモニウムイオンとを含有してなるインクを意味する。また、第２のインクとは、顔料、酸価１６０ｍｇＫＯＨ／ｇ以下の樹脂、及びアルカリ金属イオンを含有してなるインクを意味する。なお、樹脂及び顔料を含有する第２のインク中では、樹脂の少なくとも一部により顔料が分散されており、以下の説明においては、第２のインクは樹脂分散型顔料を含有する、と記載する場合がある。
【００２１】
先ず、本発明者らは、第１のインクと第２のインクをそれぞれ単独でインクジェット記録装置に搭載して記録耐久性の試験を行った際には確認されることのないヨレ現象が、これら２種のインクを共に記録装置に搭載して記録を行うと生じる原因について検討した。本発明でいうヨレ現象とは、上記構成の２種のインクを共に記録装置に搭載して記録を行った際に生じる特有の現象であり、２種類のインクのうちの第１のインクにより形成された画像にヨレが発生するという現象である。かかるヨレ現象に対して、本発明者らは、その原因を追求すべく様々な検討を行った。その結果、以下のことがわかった。
【００２２】
例えば、第２のインクがアクリル酸系樹脂を含有するものである場合、通常、樹脂には可溶化基としてカルボン酸イオンが存在し、さらに可溶化基の対イオンとしてアルカリ金属イオンがインク中に存在する。そして、インクが吐出される際に生じる微小なインク滴（ミスト）として、また、記録ヘッドから吐出された後に記録媒体に跳ね返された液滴として、さらには記録ヘッドの吸引回復動作などにより、フェイス面には第１のインクと第２のインクとが付着する。なお、フェイス面とは記録ヘッドの吐出口を有する面のことであり、記録ヘッドの吸引回復動作とはノズルからインクを強制的に吸引排出する動作のことである。このようにして、フェイス面上に付着した第１のインクと第２のインクとは、互いに混合される。このとき、先ず、第２のインクが含有する樹脂の対イオンの一部が、アルカリ金属イオンからアンモニウムイオンに交換される。その後、水分などの蒸発と共にアンモニウムイオンからのアンモニアの脱離が起こり、カルボン酸イオンの一部がカルボン酸型となる。このことは、インク中の樹脂においてカルボン酸型となった部位が多くなることを意味し、このため、樹脂の溶解性が低下して析出しやすくなる。さらに、アンモニウムイオンやアルカリ金属イオンが対イオンとして結合している樹脂に比べ、再溶解性も著しく低下する。そのため、カルボン酸型となった部位が相対的に多い樹脂が吐出口付近に付着して固化すると、通常のクリーニング動作で除去することが非常に困難となる。なお、通常のクリーニング動作とは、所定のタイミングで、ゴムなどの弾性材料からなる払拭部材（ワイパ）で記録ヘッドのフェイス面をワイプして、付着物を除去する動作のことである。そして、吐出口付近に付着して固化した前記樹脂により、吐出口から吐出される主インク滴が引っ張られるため、主インク滴の直進性が妨げられることがある。前述したヨレ現象は、上記で説明したようなことが生じる結果として起こっていることがわかった。
【００２３】
上述したように、ヨレ現象が発生する最大の原因は、自己分散型顔料とアンモニウムイオンを含有する第１のインクと、顔料と酸価が１６０ｍｇＫＯＨ／ｇ以下の樹脂、及びアルカリ金属イオンを含有する第２のインクとがフェイス面上で接触することにある。すなわち、これら２種のインクがフェイス面上で接触することによりイオン交換作用が起こり、第２のインクに含まれる樹脂の溶解性が著しく低下するといった、従来予測すらすることのなかった現象が吐出口付近で起きたことによる。
【００２４】
なお、本発明者らは検討の過程で、記録耐久性の試験を行った場合に生じたヨレ現象は、第２のインクで形成された画像では確認されず、第１のインクで形成された画像のみで確認されるということに気付いた。そこで、本発明者らは、さらに詳細な検討を行った結果、これら２種類のインクが接触する場合のアルカリ金属イオン量とアンモニウムイオン量との関係が、本発明の課題に大きく影響を与えているとの結論を得た。
【００２５】
すなわち、第２のインクの吐出口付近には、吸引回復動作の際に付着した第１のインクが存在する。しかし、第２のインクの吐出口付近に存在するアンモニウムイオンの総量は、付着した第１のインク中に含まれているアンモニウムイオンのみであるため、非常に少量である。その結果、樹脂の対イオンのごく一部しかアンモニウムイオンに交換されないこととなるため、樹脂の溶解性には殆ど影響を及ぼさない。
【００２６】
一方、第１のインクの吐出口付近は、吸引回復動作の際に付着した第２のインクが存在する。付着した第２のインク中のアルカリ金属イオン量は非常に少量である。その結果、第１のインクを吐出した際には、アルカリ金属イオン量をはるかに上回る量のアンモニウムイオンにさらされるため、樹脂の対イオンの多くがアンモニウムイオンに交換されやすい状態となる。したがって、水分などの蒸発に伴いアンモニアが脱離し、カルボン酸型となった部位が多くなった樹脂が急激に増加して樹脂が析出することとなり、上記ヨレ現象が起きることがわかった。さらに、本発明者らの詳細な検討の結果、下記のような場合に、上記ヨレ現象がより顕著に起こることもわかった。すなわち、第１のインク中のアンモニウムイオン濃度（ｍｏｌ／Ｌ）をＡとし、かつ、第２のインク中のアルカリ金属イオン濃度（ｍｏｌ／Ｌ）をＢとした場合に、これらが、Ａ／Ｂ≧０．３３の関係を満たす場合に、ヨレ現象がより顕著に起こる。
【００２７】
そこで、本発明者らは、第１のインクと第２のインクとの組み合わせを有するインクセットを用いて画像を形成する際に、これらのインク中における成分の含有量や濃度を考慮することなく、ヨレ現象を防止できる方法を見出すべく検討を行った。より具体的には、第１のインク中のアンモニウムイオン濃度と、第２のインク中のアルカリ金属イオン濃度を考慮することなく、上記ヨレ現象を引き起こさない方法を見出すことを最終的な課題として検討を行った。
【００２８】
その結果、第１のインクと第２のインクとの組み合わせを有するインクセットを用いて画像を形成する際に、第１のインクの構成を、さらに下記の（Ａ）成分及び／又は（Ｂ）成分を含むものとすれば、本発明の課題を解決できることを見出した。具体的には、（Ａ）成分が、非イオン系界面活性剤であり、（Ｂ）成分が、平均分子量６００乃至２，０００のポリエチレングリコール、炭素数６のα，ω−アルカンジオール、及びイミダゾリジノン誘導体からなる群から選ばれる化合物である。
【００２９】
上記のように、画像形成に使用する第１のインクの構成を、さらに（Ａ）成分及び／又は（Ｂ）成分を含有するものとすることで、アンモニウムイオン濃度とアルカリ金属イオン濃度に関係なく、本発明の課題のヨレ現象を解決できる理由は定かではない。これについて、本発明者らは以下のように推測している。
【００３０】
前述した通り、本発明者らが検討した結果、本発明で課題とするヨレ現象は、第１のインクと第２のインクの２種のインクが混合されることで生じる、下記の現象が原因となっていることがわかっている。すなわち、樹脂の対イオンがアルカリ金属イオンからアンモニウムイオンとなり、その後にアンモニアの蒸発により一部がカルボン酸となった樹脂が吐出口付近で析出したことに起因する。
【００３１】
これに対して、（Ｂ）成分として挙げた化合物は、難溶性である樹脂のアンモニウム塩に働き、溶解を補助する作用を持つ特異な化合物であるため、２種のインクの混合によって生じるアンモニウム塩の析出が始まるのを未然に抑制する効果がある。この理由は、（Ｂ）成分として挙げた化合物には、いずれも、イオン交換によってアンモニウムイオン型となり、電気的反発力が弱くなった樹脂を、水和により溶解性を維持させる機能があるものと考えている。また、（Ａ）成分の非イオン系界面活性剤は、析出初期のアンモニウムイオン型の樹脂及びカルボン酸型の樹脂を分散安定化させる機能を持つので、析出物をこれ以上成長させずに可溶性の状態に保つことが可能となると考えられる。
【００３２】
つまり、（Ａ）成分及び（Ｂ）成分が作用して効果が発現する段階はそれぞれ異なるものの、結果として吐出口付近での樹脂の析出を抑制することとなり、ヨレ現象に対して有効に働いたものと考えている。また、これらのメカニズムから考えても明らかなように、（Ａ）成分の非イオン系界面活性剤と（Ｂ）成分として挙げた化合物とを併用すると、ヨレ現象を抑制する上でさらに好ましい効果が得られる。
【００３３】
本発明者らの検討の結果、第２のインクに使用する樹脂の酸価は、樹脂の溶解性を考慮すると、８０ｍｇＫＯＨ／ｇ以上、さらには９０ｍｇＫＯＨ／ｇ以上であることが好ましい。一方、本発明が解決する課題であるヨレ現象は、第２のインクが含有する樹脂の酸価が１６０ｍｇＫＯＨ／ｇ以下の場合に発生する現象である。上記したことから、本発明において実質的に問題とする範囲は、酸価が８０ｍｇＫＯＨ／ｇ以上１６０ｍｇＫＯＨ／ｇ以下である樹脂を含有する第２のインクとの関連で生じる、第１のインクに生じるヨレ現象であると言える。
【００３４】
＜第１のインク及び第２のインクを構成する成分＞
以下、本発明のインクセットを構成する第１のインク及び第２のインクを構成する各成分などについて説明する。
【００３５】
（第１のインクに用いる化合物）
第１のインクは、（Ａ）非イオン系界面活性剤から選ばれる化合物、及び／又は、（Ｂ）平均分子量６００乃至２，０００のポリエチレングリコール、炭素数６のα，ω−アルカンジオール及びイミダゾリジノン誘導体からなる群から選ばれる化合物を含有する。これらの各化合物について説明する。
【００３６】
第１のインク中に含有させることのできる非イオン系界面活性剤としては、具体的には、下記のものが挙げられる。例えば、ポリオキシエチレンモノアルキルエーテル、ポリオキシエチレンアルキルフェニルエーテル、及びポリオキシエチレンとポリオキシプロピレンとのブロック共重合体などが挙げられる。上記ポリオキシエチレンモノアルキルエーテルの具体例としては、例えば、ポリオキシエチレンラウリルエーテル、ポリオキシエチレンセチルエーテルなどの炭素数１２乃至２２のアルキル基を有するポリオキシエチレンモノアルキルエーテル類が挙げられる。上記ポリオキシエチレンアルキルフェニルエーテルの具体例としては、例えば、ポリオキシエチレンノニルフェニルエーテルなどの炭素数９乃至１８のアルキル基を有するポリオキシエチレンアルキルフェニルエーテル類が挙げられる。上記ポリオキシエチレンとポリオキシプロピレンとのブロック共重合体の具体例としては、例えば、ポリオキシエチレンとポリオキシプロピレンとの組成比（質量比）が１：５乃至５：１のブロック共重合体などが挙げられる。勿論、本発明はこれらに限られるものではない。第１のインクを調製する場合には、上記に挙げた中から適宜に選択した単独又は複数種類の化合物を含有させればよい。
【００３７】
第１のインク中に、上記に挙げたような（Ａ）成分に該当する非イオン系界面活性剤を含有させた場合には、その含有量（質量％）は、インク全質量を基準として、０．０５質量％以上５．０質量％以下であることが好ましい。さらには、含有量（質量％）が、０．０５質量％以上１．２５質量％以下であることがより好ましい。含有量が０．０５質量％未満であると、ヨレ現象を抑制できない場合があり、５．０質量％超えると、インクの粘度が高くなりすぎてインクジェット用インクとして用いるのに適さない場合がある。
【００３８】
第１のインク中に含有させることのできる（Ｂ）成分の具体的なものとしては、下記に挙げる化合物群が該当する。平均分子量６００乃至２，０００のポリエチレングリコールの具体例としては、平均分子量６００、１，０００、２，０００などのポリエチレングリコールを用いることができる。また、炭素数６のα，ω−アルカンジオールの具体例としては、１，６−ヘキサンジオール、２−メチル−１，５−ペンタンジオール、３−メチル−１，５−ペンタンジオールなどを用いることができる。また、イミダゾリジノン誘導体の具体例としては、エチレン尿素、Ｎ，Ｎ’−ジメチルイミダゾリジノンなどを用いることができる。第１のインクを調製する場合には、上記に挙げた中から適宜に選択した単独又は複数種類の化合物を含有させればよい。
【００３９】
第１のインク中に、上記に挙げたような（Ｂ）成分に該当する化合物を含有させた場合には、その含有量は、インク全質量を基準として、２．０質量％以上２０．０質量％以下、さらには２．０質量％以上１０．０質量％以下であることが好ましい。（Ｂ）成分の化合物の含有量が２．０質量％未満であると、ヨレ現象を抑制できない場合があり、２０．０質量％を超えると、インクの粘度が高くなりすぎてインクジェット用インクとして用いるのに適さない場合がある。
【００４０】
本発明者らの検討によれば、（Ａ）成分の非イオン系界面活性剤の方が、（Ｂ）成分として挙げた化合物よりも少量でヨレ現象を抑制する効果が得られ、また、効果の程度も高い。また、本発明の課題解決のためには、（Ａ）成分の非イオン系界面活性剤と（Ｂ）成分として挙げた化合物を併用することが特に好ましい。さらに、これらを併用する際のインク中の含有量としては、その質量比率が下記のようになるようにインクを設計することが好ましい。具体的には、第１のインク中の、（Ａ）成分の非イオン系界面活性剤の含有量が、（Ｂ）成分として挙げた化合物の含有量に対して、質量比率で、０．００５乃至０．５、すなわち、０．００５≦（Ａ）／（Ｂ）≦０．５とすることが好ましい。なお、上記の（Ａ）成分及び（Ｂ）成分の含有量とは、それぞれ、インク全質量中における各成分の含有量のことである。
【００４１】
上述の通り、本発明が課題とするヨレ現象は、樹脂の対イオンがアルカリ金属イオンからアンモニウムイオンに交換され、さらに該アンモニウムイオンがアンモニアとして蒸発することによって生じる。仮に、第１のインクがアンモニウムイオンやアンモニウムイオンを発生させ得る化合物を含有すると、第１のインク単独でも上記と同様のメカニズムによりヨレ現象が発生する場合がある。このため、第１のインクはアンモニウムイオンやアンモニウムイオンを発生させ得る化合物、より具体的には樹脂やエマルジョンなどを含有しないものであることが好ましい。
【００４２】
（第２のインクに用いる樹脂）
第２のインクは、酸価が１６０ｍｇＫＯＨ／ｇ以下の樹脂を含有するが、このようなものであればいずれの樹脂であっても使用できる。前記したように、酸価が８０ｍｇＫＯＨ／ｇ以上、さらには９０ｍｇＫＯＨ／ｇ以上の樹脂であることが好ましい。第２のインクに用いる樹脂を構成するモノマー成分及び、各モノマー成分の比率などは、樹脂の酸価が上記したものとなること以外、特に制限されるものではない。本発明で使用する樹脂としては、以下に挙げるようなモノマーが重合されることにより構成された樹脂であることが好ましい。例えば、芳香族モノマー、アクリル酸エステル系モノマー、メタクリル酸エステル系モノマー、アニオン性基含有モノマー、ポリエチレンオキシド基含有モノマー、炭化水素系モノマーなどが挙げられる。好ましいモノマーの具体的なものとしては、以下のものが挙げられる。例えば、スチレン、ベンジルメタクリレート、メチルアクリレート、ブチルアクリレート、メトキシトリエチレングリコールアクリレート、メトキシポリエチレングリコールアクリレート、メトキシポリエチレングリコールメタクリレートなどが挙げられる。また、アクリル酸、メタクリル酸などが挙げられる。
【００４３】
本発明で使用する樹脂は、その重量平均分子量が３，０００以上１０，０００以下のものであることが好ましい。重量平均分子量が３，０００未満であると、形成した画像において、十分な耐擦過性が得られない場合がある。一方、重量平均分子量が１０，０００を超えると、樹脂の水性媒体への溶解性が低下するため、樹脂の対イオンの一部がアンモニウムイオンに交換されただけでも析出しやすい状態となり、ヨレ現象がより起こりやすくなる場合がある。
【００４４】
第２のインク中における樹脂の含有量（質量％）は、インク全質量を基準として、０．５質量％以上５．０質量％以下、さらには１．０質量％以上４．０質量％以下であることが好ましい。樹脂の含有量を上記した範囲とすることで、形成した画像における耐擦過性を向上する効果が十分に得られるだけの樹脂量を記録媒体の表面上に残すことができる。
【００４５】
形成した画像における耐擦過性を向上させるためには、第２のインク中における、顔料の含有量（質量％）に対する、樹脂の含有量（質量％）の質量比率が、０．５０倍以上１０．０倍以下であることが好ましい。すなわち、（樹脂の含有量／顔料の含有量）＝０．５０倍以上１０．０倍以下であることが好ましい。なお、上記の顔料及び樹脂の含有量とは、それぞれ、インク全質量中における各成分の含有量のことである。
【００４６】
（第２のインクに用いるアルカリ金属イオン）
本発明で用いる第２のインクは、インク中にアルカリ金属イオンが含有されてなるものであることを要する。本発明は、インクジェット記録に使用するインクセットの、第１のインクが有するアンモニウムイオンと、第２のインクが有するアルカリ金属イオンに起因して引き起こされると考えられるヨレ現象の発生を抑制することを目的としているからである。アルカリ金属イオンは、例えば、前記した樹脂の中和剤として用いられる塩基に起因して、又は、必要に応じて使用されるｐＨ調整剤や塩に起因してインク中に含有されることとなる。樹脂の中和剤としては、水酸化ナトリウム、水酸化リチウム、水酸化カリウムなどのアルカリ金属の水酸化物などの無機アルカリ剤などが使用される。また、塩としては、例えば、硫酸ナトリウム、硫酸リチウム、硫酸カリウムなどの硫酸塩や、安息香酸ナトリウム、安息香酸リチウム、安息香酸カリウムなどの安息香酸塩が挙げられる。なお、第２のインク中におけるアルカリ金属イオン濃度が低すぎたり、高すぎたりすると、第２のインクの保存安定性が充分に得られなくなる場合がある。このため、第２のインク中のアルカリ金属イオン濃度［ｍｏｌ／Ｌ］が、０．００７６ｍｏｌ／Ｌ以上０．１５ｍｏｌ／Ｌ以下の範囲となるように調整することが好ましい。特に、第２のインク中に存在するアルカリ金属イオンが、樹脂の中和剤として用いられる塩基に起因する場合は、第２のインク中のアルカリ金属イオン濃度を上記の範囲内とすることがより好ましい。
【００４７】
（色材）
第１のインク及び第２のインクに用いる色材は顔料である。顔料としては、例えば、下記に挙げるようなカーボンブラックや有機顔料などを用いることができる。各インク中における顔料の含有量（質量％）は、インク全質量を基準として、０．１０質量％以上１０．０質量％以下であることが好ましい。
【００４８】
〔カーボンブラック〕
カーボンブラックは、例えば、ファーネスブラック、ランプブラック、アセチレンブラック、チャンネルブラックなどのカーボンブラック顔料で、例えば、以下の市販品などを用いることができる。なお、本発明で用いることができるカーボンブラックは、これらに限定されるものではなく、公知のカーボンブラックを用いることができる。また、マグネタイト、フェライトなどの磁性体微粒子やチタンブラックなどを用いてもよい。
レイヴァン：７０００、５７５０、５２５０、５０００、３５００、２０００、１５００、１２５０、１２００、１１９０ＵＬＴＲＡ−II、１１７０、１２５５（以上コロンビア製）。ブラックパールズ：Ｌ、リーガル：４００Ｒ、３３０Ｒ、６６０Ｒ、モウグル：Ｌ、モナク：７００、８００、８８０、９００、１０００、１１００、１３００、１４００、ヴァルカン：ＸＣ−７２Ｒ（以上キャボット製）。カラーブラック：ＦＷ１、ＦＷ２、ＦＷ２Ｖ、ＦＷ１８、ＦＷ２００、Ｓ１５０、Ｓ１６０、Ｓ１７０、プリンテックス：３５、Ｕ、Ｖ、１４０Ｕ、１４０Ｖ、スペシャルブラック：６、５、４Ａ、４（以上デグッサ製）。Ｎｏ．２５、Ｎｏ．３３、Ｎｏ．４０、Ｎｏ．４７、Ｎｏ．５２、Ｎｏ．９００、Ｎｏ．２３００、ＭＣＦ−８８、ＭＡ６００、ＭＡ７、ＭＡ８、ＭＡ１００（以上三菱化学製）。
【００４９】
〔有機顔料〕
有機顔料としては、例えば、以下のものを用いることができる。
トルイジンレッド、トルイジンマルーン、ハンザイエロー、ベンジジンイエロー、ピラゾロンレッドなどの水不溶性アゾ顔料。リトールレッド、ヘリオボルドー、ピグメントスカーレット、パーマネントレッド２Ｂなどの水溶性アゾ顔料。アリザリン、インダントロン、チオインジゴマルーンなどの建染染料からの誘導体。フタロシアニンブルー、フタロシアニングリーンなどのフタロシアニン系顔料。キナクリドンレッド、キナクリドンマゼンタなどのキナクリドン系顔料。ペリレンレッド、ペリレンスカーレットなどのペリレン系顔料。イソインドリノンイエロー、イソインドリノンオレンジなどのイソインドリノン系顔料。ベンズイミダゾロンイエロー、ベンズイミダゾロンオレンジ、ベンズイミダゾロンレッドなどのイミダゾロン系顔料。ピランスロンレッド、ピランスロンオレンジなどのピランスロン系顔料。インジゴ系顔料。縮合アゾ系顔料。チオインジゴ系顔料。フラバンスロンイエロー、アシルアミドイエロー、キノフタロンイエロー、ニッケルアゾイエロー、銅アゾメチンイエロー、ペリノンオレンジ、アンスロンオレンジ、ジアンスラキノニルレッド、ジオキサジンバイオレットなど。
【００５０】
また、有機顔料をカラーインデックス（Ｃ．Ｉ．）ナンバーにて示すと、例えば、以下のものを用いることができる。
Ｃ．Ｉ．ピグメントイエロー：１２、１３、１４、１７、２０、２４、７４、８３、８６、９３、１０９、１１０、１１７、１２０、１２５、１２８、１３７、１３８、１４７、１４８、１５１、１５３、１５４、１６６、１６８。Ｃ．Ｉ．ピグメントオレンジ：１６、３６、４３、５１、５５、５９、６１。Ｃ．Ｉ．ピグメントレッド：９、４８、４９、５２、５３、５７、９７、１２２、１２３、１４９、１６８、１７５、１７６、１７７、１７０、１９２、２１５、２１６、２１７、２２０、２２３、２２４、２２６、２２７、２２８、２３８、２４０。Ｃ．Ｉ．ピグメントバイオレット：１９、２３、２９、３０、３７、４０、５０。Ｃ．Ｉ．ピグメントブルー：１５、１５：３、１５：１、１５：４、１５：６、２２、６０、６４。Ｃ．Ｉ．ピグメントグリーン：７、３６。Ｃ．Ｉ．ピグメントブラウン：２３、２５、２６などが例示できる。勿論、上記以外でも公知の有機顔料を用いることができる。
【００５１】
（第１のインクに用いる顔料）
第１のインクに用いる顔料は、上記に挙げたような顔料粒子表面に、少なくとも１種の親水性基が直接又は他の原子団を介して結合している自己分散型顔料であることが必須である。自己分散型顔料は、樹脂（分散剤）を用いることなくインクを構成する水性媒体中に分散可能な顔料である。このような顔料としては、例えば、自己分散型カーボンブラックを挙げることができる。自己分散型カーボンブラックの一例として、アニオン性基がカーボンブラック粒子表面に結合したアニオン性カーボンブラックを挙げることができる。本発明で用いる第１のインクは、インク中にアンモニウムイオンが含有されてなるものであることを要する。本発明は、インクジェット記録に使用するインクセットの、第１のインクが有するアンモニウムイオンと、第２のインクが有するアルカリ金属イオンに起因して引き起こされると考えられるヨレ現象の発生を抑制することを目的としているからである。なお、アンモニウムイオンは、後述するように、顔料粒子表面に結合したアニオン性基に起因してインク中に含まれる場合がある。
【００５２】
〔アニオン性カーボンブラック〕
アニオン性カーボンブラックは、例えば、−ＣＯＯＭ、−ＳＯ3Ｍ、−ＰＯ3ＨＭ、−ＰＯ3Ｍ2などの、少なくとも１種のアニオン性基がカーボンブラックの表面に結合したものが挙げられる。上記式中、Ｍは、水素原子、アンモニウム、又は、有機アンモニウムである。中でも特に、−ＣＯＯＭや−ＳＯ3Ｍがカーボンブラックの表面に、必要に応じて他の原子団を介して結合してアニオン性に帯電したカーボンブラックは、インク中における分散性が良好であるため特に好ましい。なお、上記で「Ｍ」として表したもののうち、有機アンモニウムの具体例は、以下のものが挙げられる。例えば、メチルアンモニウム、ジメチルアンモニウム、トリメチルアンモニウム、エチルアンモニウム、ジエチルアンモニウム、トリエチルアンモニウム、メタノールアンモニウム、ジメタノールアンモニウム、トリメタノールアンモニウムなどが挙げられる。
【００５３】
（第１のインクに用いるアンモニウムイオン）
本発明においては特に、アニオン性基の対イオン（上記で「Ｍ」として表したもの）として、アンモニウム又は有機アンモニウムを用いることが特に好ましい。上述の通り、本発明で用いる第１のインクは、アンモニウムイオンを含有することを要する。本発明は、インクジェット記録に使用するインクセットの、第１のインクが有するアンモニウムイオンと、第２のインクが有するアルカリ金属イオンに起因して引き起こされると考えられるヨレ現象の発生を抑制することを目的としているからである。本発明においては、第１のインク中に含有させる自己分散型顔料として、アニオン性基の対イオンとしてアンモニウムを含む自己分散型顔料を用いることが特に好ましい。このような自己分散型顔料を用いることで、インク中ではアニオン性基に結合した対イオンが解離して、アンモニウムイオンとなることができる。この結果、他の成分をインクに添加することなく、第１のインクに必要な条件である、インクがアンモニウムイオンを含有するという構成を容易に満足することができる。また、前記他の原子団の具体例は、例えば、アルキレン基、芳香環などが挙げられる。アルキレン基の具体例は、例えば、メチレン基、エチレン基、プロピレン基などが挙げられる。また、芳香環の具体例は、例えば、ベンゼン環、ナフタレン環などが挙げられる。なお、第１のインク中のアンモニウムイオン濃度が低すぎると、第１のインクの保存安定性が充分に得られない場合がある。このため、第１のインク中のアンモニウムイオン濃度［ｍｏｌ／Ｌ］は、０．００３５ｍｏｌ／Ｌ以上０．０５０ｍｏｌ／Ｌ以下であることが好ましい。
【００５４】
（第２のインクに用いる顔料）
第２のインクに用いる顔料は、樹脂により顔料を水性媒体中に分散させる樹脂分散タイプの樹脂分散型顔料である。上記したように、本発明においては、顔料及び樹脂を含有してなり、樹脂の少なくとも一部により顔料が分散されているインクのことを樹脂分散型顔料インクとしている。分散剤として用いる樹脂は、特に限定されないが、前記に挙げた酸価１６０ｍｇＫＯＨ／ｇ以下の水溶性樹脂を用いることができる。また、該樹脂の中和剤として前記に挙げたようなアルカリ金属を含む中和剤を使用することができる。
【００５５】
（水性媒体）
本発明のインクセットを構成する第１のインク及び第２のインクはいずれも、上記成分に加えて、水及び水溶性有機溶剤の混合溶媒である水性媒体を含有するものであることが好ましい。水としては、脱イオン水（イオン交換水）を用いることが好ましい。インク中の水の含有量（質量％）は、インク全質量を基準として、５０．０質量％以上９５．０質量％以下であることが好ましい。また、インク中の水溶性有機溶剤の含有量（質量％）は、先に説明した（Ｂ）成分に該当する水溶性有機溶剤を含む含有量として、インク全質量を基準として、３．０質量％以上５０．０質量％以下であることが好ましい。
【００５６】
水溶性有機溶剤としては、例えば、以下に挙げるものを用いることができる。１，３−ブタンジオール、１，５−ペンタンジオール、１，２−ヘキサンジオールなどのアルカンジオール類。ジエチレングリコールモノメチル（又はエチル）エーテル、トリエチレングリコールモノエチル（又はブチル）エーテルなどのグリコールエーテル類。エタノール、イソプロパノール、ｎ−ブタノール、イソブタノール、第２ブタノール、第３ブタノールなどの炭素数１乃至４のアルカノール類。Ｎ，Ｎ−ジメチルホルムアミド、Ｎ，Ｎ−ジメチルアセトアミドなどのカルボン酸アミド類。アセトン、メチルエチルケトン、２−メチル−２−ヒドロキシペンタン−４−オンなどのケトン、又は、ケトアルコール。テトラヒドロフラン、ジオキサンなどの環状エーテル類。グリセリン。エチレングリコール、ジエチレングリコール、トリエチレングリコール、テトラエチレングリコール、１，２−又は１，３−プロピレングリコール、１，２−又は１，４−ブチレングリコールなどのアルキレングリコール類。チオジグリコール、１，２，６−ヘキサントリオールなどの多価アルコール類。２−ピロリドン、Ｎ−メチル−２−ピロリドン、Ｎ−メチルモルホリンなどの複素環類、ジメチルスルホキシドなどの含硫黄化合物。
【００５７】
（その他の成分）
本発明のインクセットを構成する第１のインク及び第２のインクはいずれも、保湿性維持のために、上記成分の他に、尿素、トリメチロールプロパン、トリメチロールエタンなどの保湿性固形分を含有してもよい。インク中の保湿性固形分の含有量（質量％）は、インク全質量を基準として、０．１０質量％以上２０．０質量％以下、さらには３．０質量％以上１０．０質量％以下であることが好ましい。
【００５８】
また、本発明のインクセットを構成する第１のインク及び第２のインクいずれも、上記成分以外にも必要に応じて、ｐＨ調整剤、防錆剤、防腐剤、防黴剤、酸化防止剤、還元防止剤、水溶性樹脂の中和剤、塩などの、種々の添加剤を含有してもよい。例えば、水溶性樹脂の中和剤として塩基を用いてもよく、その場合には、前記したように、水酸化ナトリウム、水酸化リチウム、水酸化カリウムなどのアルカリ金属塩の水和物などの無機アルカリ剤などを用いることができる。また、塩は、硫酸塩（例えば、硫酸カリウムや硫酸アンモニウムなど）や安息香酸塩（例えば、安息香酸アンモニウムなど）などを用いることができる。
【００５９】
＜インクセット＞
上記で述べた構成を有する本発明のインクセットは、インクジェット記録に用いる、つまりインクジェット用インクセットであることが特に好適であるが、その結果、前記したヨレ現象を生じることなく高品位画像を与える。勿論、本発明のインクセットは、第１のインクと第２のインクとの組み合わせを有していればよく、これら以外に、さらに他のインクを組み合わせてなるものであってもよい。
【００６０】
（インクカートリッジ）
本発明のインクセットを用いてインクジェット記録を行うのに好適なインクカートリッジは、上記したインクセットを構成する各インクをそれぞれに収容してなるインク収容部を備えていることを特徴とする。インクセットを構成する各インクを収容するインクカートリッジは、各インクのインク収容部が複数一体になったインクカートリッジは勿論のこと、単独のインクカートリッジを複数組み合わせて用いる場合も含む。さらに、インクカートリッジ及び記録ヘッドを一体としたものも含む。つまり、本発明においては、複数のインクカートリッジ、又は複数のインクを一体に収容するインクカートリッジを、インクジェット記録装置に対して着脱可能であるように用いることを、実質的にインクセット、としている。
【００６１】
（インクセットの形態）
本発明においては、前記インクカートリッジを、以下のように組み合わせて用いる場合も、インクセットの一例として挙げられる。シアンインク、マゼンタインク、イエローインク、及びブラックインクを一体に収容するインクカートリッジを用いる場合。又は、シアンインク、マゼンタインク、及びイエローインクを一体に収容するインクカートリッジを、さらに別のブラックインクを収容するインクカートリッジと組み合わせて用いる場合。さらに、インクセットにおいて、単独のインクカートリッジを複数組み合わせて用いる場合があるが、これらの具体例としては、以下の形態のものが挙げられる。シアンインク、マゼンタインク、及びイエローインクをそれぞれ収容する独立したインクカートリッジと、さらに別のブラックインクを収容するインクカートリッジとを組み合わせて用いる場合。ブラックインク、淡シアンインク、及び淡マゼンタインクをそれぞれ収容するインクカートリッジを組み合わせて用いる場合。レッドインクを収容する単独のインクカートリッジを追加して用いる場合。グリーンインクを収容する単独のインクカートリッジを追加して用いる場合。ブルーインクを収容する単独のインクカートリッジを追加して用いる場合。勿論、本発明はこれらの場合に限られるものではない。いずれにしても、本発明は、インクカートリッジを用いるインクジェット記録装置や、複数のインクを一体に収容するインクカートリッジにおいて、共に用いる他のインクに対する１のインクの特性を相対的に規定するものである。したがって、上記で挙げた形態に限られるものではなく、どのような形態であってもよい。
【００６２】
＜インクジェット記録方法＞
本発明のインクジェット記録方法は、インクをインクジェット方式で吐出して記録媒体に記録を行うインクジェット記録方法において、使用するインクが、本発明のインクセットを構成するインクの組み合わせを含むことを特徴とする。本発明のインクジェット記録方法で使用するインクジェット方式としては、インクに力学的エネルギーを作用することによりインクを吐出する記録方法や、インクに熱エネルギーを作用することによりインクを吐出する記録方法などがある。特に、本発明においては、熱エネルギーを利用するインクジェット記録方法を好ましく用いることができる。
【００６３】
＜記録ユニット＞
本発明の記録ユニットは、インクを収容するインク収容部と、インクを吐出するための記録ヘッドとを備えてなり、該インク収容部に収容されているインクが、本発明のインクセットを構成する各インクであることを特徴とする。
【００６４】
＜インクジェット記録装置＞
本発明のインクジェット記録装置は、インクを収容するインク収容部と、インクを吐出するための記録ヘッドとを備えてなり、インク収容部に収容されているインクが、本発明のインクセットを構成するインクであることを特徴とする。特に、記録ヘッドが、熱エネルギーをインクに付与することにより、インクを吐出するインクジェット記録装置である場合に、より顕著な効果を得ることができる。
【００６５】
以下に、インクジェット記録装置の機構部の概略構成を説明する。インクジェット記録装置は、各機構の役割から、給紙部、搬送部、キャリッジ部、排紙部、クリーニング部、及びこれらを保護し、意匠性を持たせる外装部で構成される。以下、これらの概略を説明する。
【００６６】
図１は、インクジェット記録装置の斜視図である。また、図２及び図３は、インクジェット記録装置の内部機構を説明するための図であり、図２は右上部からの斜視図、図３はインクジェット記録装置の側断面図をそれぞれ示したものである。
【００６７】
給紙を行う際には、先ず、給紙トレイＭ２０６０を含む給紙部において所定枚数の記録媒体が、給紙ローラＭ２０８０と分離ローラＭ２０４１から構成されるニップ部に送られる（図１及び図３参照）。記録媒体はニップ部で分離され、最上位の記録媒体のみが搬送される。搬送部に送られた記録媒体は、ピンチローラホルダＭ３０００及びペーパーガイドフラッパーＭ３０３０に案内されて、搬送ローラＭ３０６０とピンチローラＭ３０７０とのローラ対に送られる。搬送ローラＭ３０６０とピンチローラＭ３０７０とからなるローラ対は、ＬＦモータＥ０００２の駆動により回転され、この回転により記録媒体がプラテンＭ３０４０上を搬送される（以上、図２及び図３参照）。
【００６８】
画像を形成する際には、キャリッジ部は記録ヘッドＨ１００１（図４参照）を目的の画像形成位置に配置して、電気基板Ｅ００１４（図２参照）からの信号にしたがって記録媒体にインクが吐出される。なお、記録ヘッドＨ１００１についての詳細な構成は後述する。記録ヘッドＨ１００１により記録を行いながらキャリッジＭ４０００（図２参照）が列方向に走査する主走査と、搬送ローラＭ３０６０（図２及び図３参照）が記録媒体を行方向に搬送する副走査とを交互に繰り返すことにより、記録媒体に画像を形成する。最後に、記録媒体は、排紙部で第１の排紙ローラＭ３１１０と拍車Ｍ３１２０とのニップに挟まれ（図３参照）、搬送されて排紙トレイＭ３１６０（図１参照）に排出される。
【００６９】
クリーニング部は、記録ヘッドＨ１００１のクリーニングを行う。クリーニング部は、キャップＭ５０１０（図２参照）を記録ヘッドＨ１００１の吐出口に密着させた状態で、ポンプＭ５０００（図２参照）を作動すると、記録ヘッドＨ１００１からインクなどを吸引する。また、キャップＭ５０１０を開いた状態で、キャップＭ５０１０に残っているインクを吸引すると、インクの固着やその他の弊害が起こらないようになっている。
【００７０】
（ヘッドカートリッジ（記録ユニット）の構成）
ヘッドカートリッジＨ１０００（記録ユニット）の構成について説明する（図４参照）。ヘッドカートリッジＨ１０００は、記録ヘッドＨ１００１と、インクカートリッジＨ１９００を搭載する手段、及びインクカートリッジＨ１９００から記録ヘッドにインクを供給する手段を有する。そして、ヘッドカートリッジＨ１０００は、キャリッジＭ４０００（図２参照）に対して着脱可能に搭載される。
【００７１】
図４は、ヘッドカートリッジＨ１０００にインクカートリッジＨ１９００を装着する様子を示した図である。インクジェット記録装置は、例えば、７種のインクで画像を形成する。したがって、インクカートリッジＨ１９００も７色分が独立に用意されている。そして、図４に示すように、それぞれのインクカートリッジは、ヘッドカートリッジＨ１０００に対して着脱可能となっている。なお、インクカートリッジＨ１９００の着脱は、キャリッジＭ４０００（図２参照）にヘッドカートリッジＨ１０００が搭載された状態で行うことができる。
【００７２】
図５は、ヘッドカートリッジＨ１０００の分解斜視図である。ヘッドカートリッジＨ１０００は、記録素子基板、プレート、電気配線基板Ｈ１３００、タンクホルダーＨ１５００、流路形成部材Ｈ１６００、フィルターＨ１７００、シールゴムＨ１８００などで構成される。記録素子基板は第１の記録素子基板Ｈ１１００及び第２の記録素子基板Ｈ１１０１で構成され、プレートは第１のプレートＨ１２００及び第２のプレートＨ１４００で構成される。
【００７３】
第１の記録素子基板Ｈ１１００及び第２の記録素子基板Ｈ１１０１はＳｉ基板であり、その片面にインクを吐出するための複数の記録素子（ノズル）がフォトリソグラフィ技術により形成されている。各記録素子に電力を供給するＡｌなどの電気配線は、成膜技術により形成されており、個々の記録素子に対応した複数のインク流路もまた、フォトリソグラフィ技術により形成されている。さらに、複数のインク流路にインクを供給するためのインク供給口が裏面に開口するように形成されている。
【００７４】
図６は、第１の記録素子基板Ｈ１１００及び第２の記録素子基板Ｈ１１０１の構成を説明する正面拡大図である。Ｈ２０００〜Ｈ２６００は、それぞれ異なるインクを供給する記録素子の列（以下吐出口列ともいう）である。第１の記録素子基板Ｈ１１００には、３色分の吐出口列Ｈ２０００〜Ｈ２２００が形成されている。第２の記録素子基板Ｈ１１０１には、４色分の吐出口列Ｈ２３００〜Ｈ２６００が形成されている。各吐出口列は、記録媒体の搬送方向に１，２００ｄｐｉ（ｄｏｔ／ｉｎｃｈ；参考値）の間隔で並ぶ７６８個のノズルによって構成され、約２ピコリットルのインクを吐出する。各吐出口における開口面積は、およそ１００μｍ2に設定されている。
【００７５】
以下、図４及び図５を参照して説明する。前記した第１の記録素子基板Ｈ１１００及び第２の記録素子基板Ｈ１１０１は第１のプレートＨ１２００に接着固定されている。ここには、第１の記録素子基板Ｈ１１００及び第２の記録素子基板Ｈ１１０１にインクを供給するためのインク供給口Ｈ１２０１が形成されている。さらに、第１のプレートＨ１２００には、開口部を有する第２のプレートＨ１４００が接着固定されている。この第２のプレートＨ１４００は、電気配線基板Ｈ１３００と第１の記録素子基板Ｈ１１００及び第２の記録素子基板Ｈ１１０１とが電気的に接続されるように、電気配線基板Ｈ１３００を保持する。
【００７６】
電気配線基板Ｈ１３００は、第１の記録素子基板Ｈ１１００及び第２の記録素子基板Ｈ１１０１に形成されている各ノズルからインクを吐出するための電気信号を印加する。この電気配線基板Ｈ１３００は、第１の記録素子基板Ｈ１１００及び第２の記録素子基板Ｈ１１０１に対応する電気配線と、この電気配線端部に位置し、インクジェット記録装置からの電気信号を受け取るための外部信号入力端子Ｈ１３０１とを有する。外部信号入力端子Ｈ１３０１は、タンクホルダーＨ１５００の背面側に位置決め固定されている。
【００７７】
インクカートリッジＨ１９００を保持するタンクホルダーＨ１５００には、流路形成部材Ｈ１６００が、例えば、超音波溶着により固定され、インクカートリッジＨ１９００から第１のプレートＨ１２００に通じるインク流路Ｈ１５０１を形成する。インクカートリッジＨ１９００と係合するインク流路Ｈ１５０１のインクカートリッジ側端部には、フィルターＨ１７００が設けられており、外部からの塵埃の侵入を防止し得るようになっている。また、インクカートリッジＨ１９００との係合部にはシールゴムＨ１８００が装着され、係合部からのインクの蒸発を防止し得るようになっている。
【００７８】
さらに、上記したように、タンクホルダー部と記録ヘッド部Ｈ１００１とを接着などで結合することで、ヘッドカートリッジＨ１０００が構成される。なお、タンクホルダー部は、タンクホルダーＨ１５００、流路形成部材Ｈ１６００、フィルターＨ１７００、及びシールゴムＨ１８００から構成される。また、記録ヘッド部Ｈ１００１は、第１の記録素子基板Ｈ１１００及び第２の記録素子基板Ｈ１１０１、第１のプレートＨ１２００、電気配線基板Ｈ１３００及び第２のプレートＨ１４００から構成される。
【００７９】
なお、ここでは記録ヘッドの一形態として、電気信号に応じた膜沸騰をインクに生じさせるための熱エネルギーを生成する電気熱変換体（記録素子）を用いて記録を行うサーマルインクジェット方式の記録ヘッドについて述べた。この代表的な構成や原理については、例えば、米国特許第４，７２３，１２９号明細書、同第４，７４０，７９６号明細書に開示されている基本的な原理を用いて行うものが好ましい。この方式は、いわゆる、オンデマンド型、コンティニュアス型のいずれにも適用することができる。
【００８０】
サーマルインクジェット方式は、オンデマンド型に適用することが特に有効である。オンデマンド型の場合には、インクを保持する液流路に対応して配置されている電気熱変換体に、記録情報に対応していて核沸騰を超える急速な温度上昇を与える少なくとも一つの駆動信号を印加する。このことによって、電気熱変換体に熱エネルギーを発生せしめ、インクに膜沸騰を生じさせて、結果的にこの駆動信号に一対一で対応したインク内の気泡を形成できる。この気泡の成長及び収縮により吐出口を介してインクを吐出することで、少なくともひとつの滴を形成する。駆動信号をパルス形状とすると、即時、適切に気泡の成長及び収縮が行われるので、特に応答性に優れたインクの吐出が達成でき、より好ましい。
【００８１】
また、前記のサーマルインクジェット方式に限らず、下記に述べるような、力学的エネルギーを利用したインクジェット記録装置も好ましく用いることができる。かかる形態のインクジェット記録装置は、複数のノズルを有するノズル形成基板と、ノズルに対向して配置される圧電材料と導電材料からなる圧力発生素子と、この圧力発生素子の周囲を満たすインクを備えてなる。そして、印加電圧により圧力発生素子を変位させ、インクをノズルから吐出する。
【００８２】
インクジェット記録装置は、上記したように、記録ヘッドとインクカートリッジとが別体となったものに限らず、それらが分離不能に一体になったものを用いてもよい。さらに、インクカートリッジは記録ヘッドに対して分離可能又は分離不能に一体化されてキャリッジに搭載されるもの、また、インクジェット記録装置の固定部位に設けられて、チューブなどのインク供給部材を介して記録ヘッドにインクを供給するものでもよい。また、記録ヘッドに対して、好ましい負圧を作用させるための構成をインクカートリッジに設ける場合には、以下の構成とすることができる。すなわち、インクカートリッジのインク収容部に吸収体を配置した形態、又は可撓性のインク収容袋とこれに対してその内容積を拡張する方向の付勢力を作用するばね部とを有した形態などとすることができる。また、インクジェット記録装置は、上記したようなシリアル型の記録方式を採るもののほか、記録媒体の全幅に対応した範囲にわたって記録素子を整列させてなるラインプリンタの形態をとるものであってもよい。
【実施例】
【００８３】
以下、実施例、参考例及び比較例を用いてさらに具体的に説明するが、本発明は、その要旨を超えない限り、これらに限定されるものではない。なお、以下の記載で「部」又は「％」とあるものは、特に断りのない限り質量基準である。
【００８４】
＜顔料分散液及び樹脂水溶液の調製＞
（自己分散型顔料及び顔料分散液Ａの調製）
５．５ｇの水に５ｇの濃塩酸を溶かした溶液に、５℃に冷却した状態で４−アミノフタル酸１．５ｇを加えた。次に、この溶液が入った容器をアイスバスに入れて液を撹拌することにより溶液を常に１０℃以下に保った状態にし、これに、５℃の水９ｇに亜硝酸ナトリウム１．８ｇを溶かして得た溶液を加えた。この溶液をさらに１５分間撹拌後、比表面積が２２０ｍ2／ｇでＤＢＰ吸油量が１０５ｍＬ／１００ｇであるカーボンブラック６ｇを撹拌下で加えた。その後、さらに１５分間撹拌した。得られたスラリーをろ紙（商品名：標準用濾紙Ｎｏ．２；アドバンテック製）でろ過した後、粒子を十分に水洗し、１１０℃のオーブンで乾燥させ、自己分散型カーボンブラックを調製した。さらに、上記で得られた自己分散型カーボンブラックを塩酸で処理した後、アンモニア水を用いて中和処理することで、自己分散型カーボンブラックＡを調製した。その後、上記で得られた自己分散型カーボンブラックＡに水を加えて顔料濃度が１０．０％となるように分散させて、分散液を調製した。上記の方法により、カーボンブラック粒子表面に、−Ｃ6Ｈ3−(ＣＯＯＮＨ4)2基が導入されてなる自己分散型カーボンブラックＡが水中に分散された状態の顔料分散液Ａを得た。顔料分散液Ａ中のアンモニウムイオン濃度を、アンモニウムイオン電極を接続したイオンメーター（Ｏｒｉｏｎ２９０Ａ＋；サーモエレクトロン製）を用いて測定したところ、１，５００ｐｐｍであった。
【００８５】
（樹脂分散型顔料及び顔料分散液Ｂの調製）
顔料分散液Ａの調製で用いたカーボンブラック１０部と、分散剤として、スチレン／メトキシトリエチレングリコールメタクリレート／アクリル酸のブロック共重合体を２．５部と、イオン交換水８７．５部とを混合し、ペイントシェーカーで３時間分散させた。上記で使用したブロック共重合体は、酸価１６０ｍｇＫＯＨ／ｇ、１当量の水酸化カリウムで中和した重量平均分子量１０，０００のものである。上記の分散処理後、遠心分離処理によって粗大粒子を除去し、さらに、ポアサイズ３．０μｍのミクロフィルター（富士フィルム製）にて加圧ろ過し、樹脂分散型カーボンブラックＢを調製した。その後、顔料濃度１０．０％となるように水で調整して、顔料濃度１０．０％、樹脂濃度２．５％の顔料分散液Ｂを得た。
【００８６】
（樹脂水溶液Ｃの調製）
酸価１６０ｍｇＫＯＨ／ｇ、重量平均分子量７，５００のスチレン／ｎ−ブチルアクリレート／アクリル酸のランダム共重合体を水酸化カリウムで１当量に中和した。その後、樹脂濃度が１０．０％となるように水で調整して、樹脂水溶液Ｃを得た。
【００８７】
＜インクの調製＞
上記で調製した顔料分散液Ａを用い、自己分散型顔料及びアンモニウムイオンを含有するＢＫ１−１〜ＢＫ１−２９を調製し、実施例、参考例及び比較例で用いる第１のインクとした。また、上記で調製した顔料分散液Ｂと樹脂水溶液Ｃとを用い、樹脂及びアルカリ金属イオンを含有するＢＫ２−１及びＢＫ２−２を調製し、実施例、参考例及び比較例で用いる第２のインクとした。表１〜表７に示す各成分をそれぞれ混合し、十分に撹拌処理した後、ポアサイズ２．５μｍのミクロフィルター（ポール製）にて加圧ろ過して各インクを得た。得られたＢＫ１−１〜ＢＫ１−２９中のアンモニウムイオン濃度は０．０３７ｍｏｌ／Ｌであり、ＢＫ２−１及びＢＫ２−２中のアルカリ金属イオン濃度は、０．１１ｍｏｌ／Ｌであった。なお、表１〜表７中、ポリエチレングリコールに付した数値（４００、６００、１，０００、２，０００、及び４，０００）は、それぞれ平均分子量を示す。また、ポリオキシエチレンセチルエーテルは、ポリオキシエチレンの繰り返し数２０の非イオン系界面活性剤である。また、プルロニックＦ６８（アデカ製）は、ポリオキシエチレンとポリオキシプロピレンのブロック共重合体であり、ポリオキシエチレンとポリオキシプロピレンの組成比（質量比）が４：１の非イオン系界面活性剤である。また、アセチレノールＥ１００（川研ファインケミカル製）は、アセチレングリコールにポリオキシエチレンが付加した非イオン系界面活性剤である。
【００８８】
0005441354.tif 000002
【００８９】
0005441354.tif 000003
【００９０】
0005441354.tif 000004
【００９１】
0005441354.tif 000005
【００９２】
0005441354.tif 000006
【００９３】
0005441354.tif 000007
【００９４】
0005441354.tif 000008
【００９５】
＜評価＞
［記録耐久性］
〔ヨレ現象の評価〕
先に調製した第１のインク及び第２のインクを用いて、下記表８に示したようにそれぞれ組み合わせて実施例、参考例及び比較例のインクセットとした。これらのインクセットを用い、ＰＰＣ用紙オフィスプランナー（キヤノン製）に、下記の記録装置を用い、下記のようにして画像を形成して各インクセットの評価を行った。この際、記録装置には、記録信号に応じた熱エネルギーをインクに付与することによりインクを吐出するオンデマンド型記録ヘッドを有するインクジェット記録装置ＰＩＸＵＳ  ＰＲＯ９０００（キヤノン製）を用いた。そして、当該装置のグリーンのポジションに第１のインクＢＫ１を、レッドのポジションに第２のインクＢＫ２を装着し、下記のようにして評価を行った。なお、試験に使用したインクジェット記録装置においては、グリーンインクを吐出する吐出口列とレッドインクを吐出する吐出口列とは、同一の吸引キャップで同時に吸引回復動作を行う構成となっている。
【００９６】
各インクセットを構成する第１のインク及び第２のインクをそれぞれ、上記インクジェット記録装置の前記したポジションに搭載した後、吸引回復動作を１回行った。その後、ＰＩＸＵＳ  ＰＲＯ９０００のノズルチェックパターンを記録して、得られたノズルチェックパターンを目視で確認して、下記に示したヨレ現象の評価基準に従い、ヨレ現象の発生についての評価を行った。
（ヨレ現象の評価基準）
Ａ：チェックパターンに乱れがなく正常に記録できる。
Ｂ：チェックパターンに若干の乱れがある。
【００９７】
この時点でヨレ現象の評価結果がＡであった場合には、そのインクセットを用いて、上記した記録媒体に、１，２００ｄｐｉ×１，２００ｄｐｉの記録密度で記録デューティを１５％としたベタ画像をデフォルトモードで１０枚連続して記録した。そして、記録終了後に、ＰＩＸＵＳ  ＰＲＯ９０００のノズルチェックパターンを記録して、上記と同様にヨレ現象の評価を行った。この時点でのヨレ現象の評価結果がＡであった場合には、そのインクセットを用いて、引き続き上記の記録媒体に、上記と同様にして画像を９０枚記録した。記録終了後に、ＰＩＸＵＳ  ＰＲＯ９０００のノズルチェックパターンを記録し、再度、上記のヨレ現象の評価基準にしたがって評価を行った。さらに、この時点でもヨレ現象の評価結果がＡであった場合には、再度、そのインクセットを用いて、引き続き上記の記録媒体に、上記と同様にして画像を１００枚記録した。そして、記録終了後に、ＰＩＸＵＳ  ＰＲＯ９０００のノズルチェックパターンを記録して、上記のヨレ現象の評価基準にしたがって評価を行った。その後は、１００枚単位で上記のようにして連続して記録を繰り返し、１００枚毎にヨレ現象の評価を行った。１００枚単位での記録は、上記に示したヨレ現象の評価基準による記録物の評価結果がＢランクとなるまで続け、ヨレ現象の評価結果でＢランクを示した時点で試験を終了し、その時点までの記録枚数を記録耐久性の評価に用いた。表８に、ヨレ現象の評価結果がＢとなるまでに形成した画像の枚数を示したが、得られた結果の枚数が多いインクセットほど、ヨレ現象の発生が抑制され、安定して良好な画像形成することができたことを示している。
【００９８】
〔吐出口周辺の状態の評価〕
上記のようにして記録物に生じるヨレ現象の評価に用いたインクジェット記録装置の記録ヘッドを、ヨレ現象の評価結果がＢとなって記録を終了した後に記録装置から取り外して、吐出口周辺の状態を光学顕微鏡で観察した。そして、吐出口周辺に生じた堆積物の状態によって下記の基準で堆積物の評価をした。なお、１０，０００枚の記録を行ってもヨレ現象の評価結果がＡランクの場合は、１０，０００枚の記録が終了した時点で吐出口周辺の状態を光学顕微鏡で観察した。得られた吐出口周辺の状態の評価結果を表８に示した。
〔吐出口周辺の状態の評価基準〕
Ａ：吐出口周辺に樹脂の塊がない。
Ｂ：吐出口周辺の一部に樹脂の塊がある。
Ｃ：吐出口周辺に全体的に樹脂の塊がある。
【００９９】
0005441354.tif 000009
【図面の簡単な説明】
【０１００】
【図１】インクジェット記録装置の斜視図である。
【図２】インクジェット記録装置の機構部の斜視図である。
【図３】インクジェット記録装置の断面図である。
【図４】ヘッドカートリッジにインクカートリッジを装着する状態を示す斜視図である。
【図５】ヘッドカートリッジの分解斜視図である。
【図６】ヘッドカートリッジにおける記録素子基板を示す正面図である。
【図１】
0005441354.tif 000010
【図２】
0005441354.tif 000011
【図３】
0005441354.tif 000012
【図４】
0005441354.tif 000013
【図５】
0005441354.tif 000014
【図６】
0005441354.tif 000015